(57)【要約】      （修正有）【解決手段】コア１と、外表面に多数のディンプルが形成されるカバー３と、該カバー３に接した内側層２とを具備し、下記の条件を満たすカラーゴルフボールである。（ｉ）内側層２とボールとの色差ΔＥ*が３０以上（ｉｉ）ＪＩＳ  Ｚ８７２９に基づくＬ*ａ*ｂ*表示法によって表したとき、内側層２の明度Ｌ*値が８２以上、かつ（ａ*2＋ｂ*2）1/2である彩度Ｃが１０以下（ｉｉｉ）ボールの明度Ｌ*値が５０以上（ｉｖ）ボールの明度Ｌ*値≦内側層２の明度Ｌ*値（ｖ）内側層２の透明度が、全透過率１０％以下、平行透過率１．０％以下（ｖｉ）カバー透明度が、全透過率５０％以上、平行透過率１．０％以上【効果】カラーゴルフボールは、蛍光ボールでありながら透明感を保ち、高級感があり、耐候性及び変色を防止し得、更に、ゴルファーにプレイ中の安心感を与え、心理的に落ち着かせ、適切なフィーリングを与えることができる。【選択図】図１
2010012250.tif 000002
【特許請求の範囲】
【請求項１】
コアと、外表面に多数のディンプルが形成されるカバーと、該カバーに接した内側層とを具備するカラーゴルフボールであり、下記の条件を満たすことを特徴とするカラーゴルフボール。
（ｉ）内側層とボールとの色差ΔＥ*が３０以上
（ｉｉ）ＪＩＳ  Ｚ８７２９に基づくＬ*ａ*ｂ*表示法によって表したとき、内側層の明度Ｌ*値が８２以上、かつ（ａ*2＋ｂ*2）1/2で表わされる彩度Ｃが１０以下
（ｉｉｉ）ボールの明度Ｌ*値が５０以上
（ｉｖ）ボールの明度Ｌ*値≦内側層の明度Ｌ*値
（ｖ）内側層の透明度が、全透過率１０％以下、平行透過率１．０％以下
（ｖｉ）カバー透明度が、全透過率５０％以上、平行透過率１．０％以上
【請求項２】
基材樹脂１００質量部に対して蛍光増白材０．０５〜０．５質量部、パール顔料０．１〜０．６質量部を添加し、かつ蛍光増白材／パール顔料が質量比で０．０８〜５．０となる塗料をボール表面に塗装してなる請求項１記載のカラーゴルフボール。
【請求項３】
内側層とカバーとの合計厚さが０．８〜３．０ｍｍである請求項１又は２記載のカラーゴルフボール。
【請求項４】
内側層には白色顔料が含まれるものであり、その添加量が基材樹脂１００質量部に対して１質量部以上である請求項１、２又は３記載のカラーゴルフボール。
【請求項５】
カバーの厚さが０．３〜２．１ｍｍである請求項１〜４のいずれか１項記載のカラーゴルフボール。
【請求項６】
カバーには顔料又は染料が含まれるものであり、その添加量が基材樹脂１００質量部に対して０．００１〜０．４質量部である請求項１〜５のいずれか１項記載のカラーゴルフボール。
【請求項７】
カバーに含まれる上記染料として、青色系染料が用いられ、その添加量が基材樹脂１００質量部に対して０．１質量部以下であり、かつカバー表面の色彩につき、Ｌ*値が５０以上、ａ*値が−２０〜２０、ｂ*値が−２０以下である請求項６記載のカラーゴルフボール。
【請求項８】
上記染料の拡散材として、炭酸カルシウムが基材樹脂１００質量部に対して１．０質量部以上添加される請求項６記載のカラーゴルフボール。
【請求項９】
ディンプル数が３３０個以下であり、かつディンプルの縁に囲まれた平面の面積で定義されるディンプル面積の合計が、ディンプルが存在しないと仮定したボール球面積に占める比率が８０％以上である請求項１〜８のいずれか１項記載のカラーゴルフボール。
【発明の詳細な説明】
【技術分野】
【０００１】
本発明は、蛍光色を有するカラーゴルフボールに関するものであり、更に詳述すると、上級ゴルフプレイヤーに受け入れられる“高級感ある色調”、“性能”及び“優れた耐変色性”を有する蛍光カラーゴルフボールに関する。
【背景技術】
【０００２】
ゴルフボールに求められるものが性能の他に見た目が与える心理的な影響が重視され始めている。従来のゴルフボールにより黄色、桃色、橙色などが提案されているが、ボールの視認性が重視されていたため高級感がなかった。また、上級ゴルフプレイヤーは常に落ち着いた心理状態でのプレイを心がけている。さらに、プレイ中でのボールの紛失を嫌う傾向にある。
【０００３】
一方、近年のゴルフボールの多機能化に伴い、上級者が満足することができるようなゴルフボールを作るためにはコア、中間層、カバーで構成されるスリーピース以上とすることが前提条件となりつつある。スリーピース以上のマルチピースソリッドゴルフボールにおいては、各層の厚さや色の違いにより、ゴルフボールが与える感覚が異なってしまう。
【０００４】
そのような性能のみならず高級感やプレイ中の安心感を与える心理的に落ち着いたカラーゴルフボールは市場には未だ出てはいなかった。
【０００５】
従来より提案されたゴルフボールについては、下記の先行技術がある。
【０００６】
特開２００７−２１２０４号公報には、コア上に光輝性顔料を含有した塗料を塗布して透明カバーを構成したゴルフボールが提案されており、金属的な質感とマーキングの立体感を求めたものであり、蛍光系のカラーボールを意図していない。
【０００７】
特開２００７−２１２０５号公報には、内層とボールとの色差ΔＥを３０以下のように小さく設定したゴルフボールが提案されている。しかしながら、このボールの外観はくすんでしまい、ボール外観のインパクトに欠けている。さらに、カバーにパール顔料を配合してパステル調を呈することを目的としているが、蛍光顔料や蛍光染料を使用して高級感ある鮮やかさを目的としたものではない。
【０００８】
米国特許出願第１１／８８２２１６号には、ツーピースゴルフボールに関する発明が記載されているが、このボールは、上級者が満足するようなスリーピース以上の構造を有しておらず、性能面で劣る。また、カバーの蛍光顔料の添加量が多く、透明度が足りず、色調が強すぎて高級感がなくなっている。さらに、蛍光顔料の添加量が多くなっており、耐変色性に劣るものである。
【０００９】
特開２００７−１４４０９７号公報に記載されたゴルフボールについては、中間層の透明度やカバー透明度の具体的な構成がなく、高級感についても一切記載がない。
【００１０】
特開平１０−１５５９３７号公報、特許第３８６２３３２号公報及び特開２０００−２５４２５０号公報には、パステル調を呈するボールが記載されているが、きわめて濃い色のゴルフボールであり、視覚的に違和感があり、また、高級感がなく、耐変色性にも劣る。
【００１１】
特開２０００−２４１３９号公報には、濃度感の強い鮮やかな色調を有する視認性に優れたカラーボールが記載されている。しかしながら、カバーの蛍光顔料の添加量が多く、透明度が足りず、色調が強すぎてしまい、そのため高級感がなくなっている。
【００１２】
特開２００４−３３５９４号公報には、ブルー，ピンク，イエローで視認性向上のために、Ｌ*ａ*ｂ*表示で規定したゴルフボールが記載されているが、高級感、性能及び耐変色性のいずれの面において優れているものではなかった。
【００１３】
米国特許出願第１１／２９９９４７号には、集光性蛍光染料とディンプルエッジ角とを規定してボール視認性を向上させることが提案されている。しかしながら、内層を薄い白色若しくはカバーと同色としているため、ボールとして鮮やかさを損ない暗くなってしまう。
【先行技術文献】
【特許文献】
【００１４】
【特許文献１】特開２００７−２１２０４号公報
【特許文献２】特開２００７−２１２０５号公報
【特許文献３】米国特許出願第１１／８８２２１６号
【特許文献４】特開２００７−１４４０９７号公報
【特許文献５】特開平１０−１５５９３７号公報
【特許文献６】特許第３８６２３３２号公報
【特許文献７】特開２０００−２５４２５０号公報
【特許文献８】特開２０００−２４１３９号公報
【特許文献９】特開２００４−３３５９４号公報
【特許文献１０】米国特許出願第１１／２９９９４７号
【発明の概要】
【発明が解決しようとする課題】
【００１５】
本発明は、上記事情に鑑みなされたもので、耐候性および変色を防止すると共に、ゴルファーにプレイ中の安心感を与え、心理的に落ち着かせ、適切なフィーリングを与えるカラーゴルフボールを提供することを目的とする。
【課題を解決するための手段】
【００１６】
本発明者らは、上記目的を達成するため鋭意検討を行った結果、上級ゴルフプレイヤーが求める性能及び高級感の２つの要望を満たす手段として、蛍光ボールでありながら透明感を保ち、高級感あるゴルフボールを発明した。即ち、中間層の色を光の透過率の低い材料で構成し、カバー材料を光の透過率が高い材料で構成することにより、簡便に色彩を付与することができるほか、耐候性及び変色を防止し得ると共に、ゴルファーにプレイ中の安心感を与え、心理的に落ち着かせ、適切なフィーリングを与えることを知見した。この場合、コアの彩色には左右されずに適切な色を付与することができる。
【００１７】
即ち、本発明は、蛍光ゴルフボールに高級感をもたせる手段として、カバーに透明感をもたせ下地である中間層の色を白色にしている。そして、中間層とカバーとの構造によりボール全体の発色を呈するため、個々の顔料又は染料の添加量を比較的少量に抑えることができ、これにより耐変色性にも優れたボールを提供することができる。
【００１８】
従って、本発明は、下記のカラーゴルフボールを提供する。
〔１〕コアと、外表面に多数のディンプルが形成されるカバーと、該カバーに接した内側層とを具備するカラーゴルフボールであり、下記の条件を満たすことを特徴とするカラーゴルフボール。
（ｉ）内側層とボールとの色差ΔＥ*が３０以上
（ｉｉ）ＪＩＳ  Ｚ８７２９に基づくＬ*ａ*ｂ*表示法によって表したとき、内側層の明度Ｌ*値が８２以上、かつ（ａ*2＋ｂ*2）1/2で表わされる彩度Ｃが１０以下
（ｉｉｉ）ボールの明度Ｌ*値が５０以上
（ｉｖ）ボールの明度Ｌ*値≦内側層の明度Ｌ*値
（ｖ）内側層の透明度が、全透過率１０％以下、平行透過率１．０％以下
（ｖｉ）カバー透明度が、全透過率５０％以上、平行透過率１．０％以上
〔２〕基材樹脂１００質量部に対して蛍光増白材０．０５〜０．５質量部、パール顔料０．１〜０．６質量部を添加し、かつ蛍光増白材／パール顔料が質量比で０．０８〜５．０となる塗料をボール表面に塗装してなる〔１〕記載のカラーゴルフボール。
〔３〕内側層とカバーとの合計厚さが０．８〜３．０ｍｍである〔１〕又は〔２〕記載のカラーゴルフボール。
〔４〕内側層には白色顔料が含まれるものであり、その添加量が基材樹脂１００質量部に対して１質量部以上である〔１〕〔２〕又は〔３〕記載のカラーゴルフボール。
〔５〕カバーの厚さが０．３〜２．１ｍｍである〔１〕〜〔４〕のいずれか１項記載のカラーゴルフボール。
〔６〕カバーには顔料又は染料が含まれるものであり、その添加量が基材樹脂１００質量部に対して０．００１〜０．４質量部である〔１〕〜〔５〕のいずれか１項記載のカラーゴルフボール。
〔７〕カバーに含まれる上記染料として、青色系染料が用いられ、その添加量が基材樹脂１００質量部に対して０．１質量部以下であり、かつカバー表面の色彩につき、Ｌ*値が５０以上、ａ*値が−２０〜２０、ｂ*値が−２０以下である〔６〕記載のカラーゴルフボール。
〔８〕上記染料の拡散材として、炭酸カルシウムが基材樹脂１００質量部に対して１．０質量部以上添加される〔６〕記載のカラーゴルフボール。
〔９〕ディンプル数が３３０個以下であり、かつディンプルの縁に囲まれた平面の面積で定義されるディンプル面積の合計が、ディンプルが存在しないと仮定したボール球面積に占める比率が８０％以上である〔１〕〜〔８〕のいずれか１項記載のカラーゴルフボール。
【発明の効果】
【００１９】
本発明のカラーゴルフボールは、蛍光ボールでありながら透明感を保ち、高級感があり、耐候性及び変色を防止し得るものである。また、本発明のカラーゴルフボールは、ゴルファーにプレイ中の安心感を与え、心理的に落ち着かせ、適切なフィーリングを与えることができる。
【図面の簡単な説明】
【００２０】
【図１】本発明の一実施例を示したゴルフボールの概略断面図である。
【図２】実施例で使用したディンプル模様Ｎｏ．１を示したボールの平面図である。
【図３】実施例で使用したディンプル模様Ｎｏ．２を示したボールの平面図である。
【図４】実施例で使用したディンプル模様Ｎｏ．３を示したボールの平面図である。
【図５】実施例で使用したディンプル模様Ｎｏ．４を示したボールの平面図である。
【図６】実施例で使用したディンプル模様Ｎｏ．５を示したボールの平面図である。
【図７】実施例で使用したディンプル模様Ｎｏ．６を示したボールの平面図である。
【図８】実施例で使用したディンプル模様Ｎｏ．７を示したボールの平面図である。
【発明を実施するための形態】
【００２１】
以下、本発明につき更に詳しく説明する。
本発明は、コアと、外表面に多数のディンプルが形成されるカバーと、該カバーに接した内側層とを具備するボール構造を有する。例えば、図１のボール断面図に示したように、本発明のボール内部構造は、コア１と、多数のディンプルＤが形成されたカバー３と、これらに挟まれる内側層（中間層）２からなるスリーピースゴルフボールである。図１はスリーピースソリッドゴルフボールを示しているが、内側層（中間層）２を２層以上にすることにより、フォーピース以上のマルチピースソリッドゴルフボールにすることもできる。この場合、本発明に言う「内側層」とは、最外層であるカバーよりも内側に位置し、かつ該カバーに直接的に接する層を意味する。図１に示すようなスリーピースゴルフボールでは、内側層は、コアとカバーとに中間に挟まれるので「中間層」と呼ぶことができる。本発明では、この内側層とカバーとが呈する色調及び透明度により、本発明の効果を奏することができる。このように、本発明では、スリーピース以上のボール構造とすることにより、特に上級プレイヤーの性能要望を満足させることができ、後述する（ｉ）〜（ｖｉ）を満たすことにより、本発明の効果を総合的に実現することができる。
【００２２】
本発明のゴルフボールは下記の条件を具備する。
（ｉ）内側層とボールとの色差ΔＥ*が３０以上
（ｉｉ）ＪＩＳ  Ｚ８７２９に基づくＬ*ａ*ｂ*表示法によって表したとき、内側層の明度Ｌ*値が８２以上、かつ（ａ*2＋ｂ*2）1/2で表わされる彩度Ｃが１０以下
（ｉｉｉ）ボールの明度Ｌ*値が５０以上
（ｉｖ）ボールの明度Ｌ*値≦内側層の明度Ｌ*値
（ｖ）内側層の透明度が全透過率１０％以下、平行透過率１．０％以下
（ｖｉ）カバー透明度が全透過率５０％以上、平行透過率１．０％以上
【００２３】
（ｉ）の条件について
内側層とボールとの色差ΔＥ*が３０以上である。即ち、内側層とボールとの色差が大きくなり、かつ後述するようにカバーに透明度があることで透きとおった高級感のある色調を呈することができる。この場合、「ＪＩＳ  Ｚ８７２９」のＬ*ａ*ｂ*表色系に基づいて、Ｌ*値（明度）、ａ*とｂ*（色度座標）を求め、
ΔＥ*＝｛（ΔＬ*）2＋（Δａ*）2＋（Δｂ*）2｝1/2
を計算することができる。色差ΔＥ*はこの色空間の中での２色間の直線距離を表す。
なお、本発明における内側層をＬ*ａ*ｂ*表色系に基づいて計測する場合、内側層自体ではなく、内側層より内側のコア等の球状体に該内側層を被覆した球体を対象物として計測し、内側層のＬ*ａ*ｂ*表示値を得るものである。したがって、上記の色差ΔＥ*は、上記の内側層のＬ*ａ*ｂ*表示値により算出される。
【００２４】
（ｉｉ）の条件について
Ｌ*ａ*ｂ*表示法によって表わしたときの内側層の明度Ｌ*値が８２以上、かつ（ａ*2＋ｂ*2）1/2で表わされる彩度Ｃが１０以下であることが必要とされる。Ｌ*値は、８４以上であることが好ましく、より好ましくは８６以上であり、上限値として、好ましくは９８以下、より好ましくは９７以下である。中間層が白色に近い方がボールとしてのＬ*値が大きくなり明るい色となる。また、コアが如何なる色であっても中間層を着色することによりボールの発色を損なうことがない。
【００２５】
（ｉｉｉ）の条件について
ボールの明度Ｌ*値が５０以上であることが必要され、好ましくは５２以上、より好ましくは５４以上であり、上限値としては、好ましくは９５以下、より好ましくは９０以下である。これは、ボールの視認性、鮮やかさ及び高級感を保つために必要な条件である。
【００２６】
（ｉｖ）の条件について
ボールの明度Ｌ*値≦内側層の明度Ｌ*値であることが必要される。ボールに透明感や明るさを出すためには、内側層（下地）のＬ*値を大きくする必要があるからである。内側層のＬ*値とボールのＬ*値との差は１０以上であることが好ましく、より好ましくは２０以上、さらに好ましくは３０以上である。
【００２７】
（ｖ）の条件について
内側層の透明度は、全透過率で１０％以下、平行透過率で１．０％以下であることが必要とされる。内側層の透明度が上記範囲よりも大きくなると、内側層の内側に位置するコア等の下地の色が透けて見えてしまい、内側層及びボールのＬ*値が下がり、また色調が悪くなる。内側層の全透過率は０％以上であることが好ましく、上限値としては、好ましくは８％以下、より好ましくは６％以下である。また、平行透過率は、好ましくは０％以上、上限として、好ましくは０．４％以下、より好ましくは０．０６％以下である。上記の「全透過率」及び「平行透過率」は、ＪＩＳ  Ｋ７１０５（１９８１年）での標準規格に従って算出される。
【００２８】
（ｖｉ）の条件について
カバー透明度は、全透過率で５０％以上、平行透過率で１．０％以上であることが必要とされる。これは、高級感を持たせるために、カバー全体を少し透明に仕上げ、透きとおった色調とすることが必要であるからである。また、内側層の明るさを引き立たせることができるからである。カバーの全透過率は、好ましくは５２％以上、より好ましくは５４％以上であり、上限値としては、好ましくは９５％以下、より好ましくは９０％以下である。
【００２９】
本発明に使用されるコアは、１，４−シスポリブタジエン等の公知のゴム材料を基材とし、これに、不飽和カルボン酸及びその金属塩等の共架橋剤や、酸化亜鉛，硫酸バリウム等の無機充填剤，ジクミルパーオキサイドや１，１−ビス（ｔ−ブチルパーオキシ）シクロヘキサン等の有機過酸化物等を配合したゴム組成物を加硫することにより得ることができる。本発明においては、コア直径は特に制限はない。また、コアの色調については特に制限はない。
【００３０】
本発明に使用される内側層の材料としては、特に制限はなく、各種の熱可塑性樹脂または熱可塑性エラストマー等の樹脂材料を主材として形成することができる。
【００３１】
内側層の厚さは、特に制限はないが、好ましくは０．８ｍｍ以上、より好ましくは１．０ｍｍ以上、さらに好ましくは１．２ｍｍ以上であり、上限値としては、好ましくは３．０ｍｍ以下、より好ましくは２．５ｍｍ以下、さらに好ましくは２．０ｍｍ以下である。上記範囲よりも薄くなると、コアの色が透けて見えるおそれがある。
【００３２】
内側層には、酸化チタン等の白色顔料を添加することが望まれ、その配合量は基材樹脂１００質量部に対して１質量部以上であることが望ましい。この配合量が所定量よりも少ないと、コアの色が透けて見えるおそれがある。
【００３３】
ここで、プラスチックの光化学的性能試験法として、ＪＩＳ  Ｋ７１０５（１９８１年）規格には、ヘーズ（曇価）が記載されており、下記の通りに算出される。
ヘーズ（Ｈ）＝Ｔd／Ｔt×１００（％）
（Ｔt：全光線透過率、Ｔd：拡散透過率）
【００３４】
本発明においては、内側層のヘイズ（Ｈ）については、好ましくは９０以上、より好ましくは９３以上、さらに好ましくは９６以上であり、上限値としては、１００以下とすることが好ましい。また、中間層の拡散透過率（Ｔd）は、４．０〜１０であることが好ましい。
【００３５】
また、本発明に使用されるカバーのヘイズ（Ｈ）が３０以上９５以下であることが好ましく、拡散透過率が１０以上９０以下であることが好ましく、より好ましくは２０以上８０以下である。
【００３６】
本発明に使用されるカバーの材料としては、熱可塑性樹脂または熱可塑性エラストマー等の樹脂材料を主材として形成されるものであり、各種の顔料や染料を適宜量配合することにより本発明の効果を実現し得る。
【００３７】
ここで、カバーに配合される顔料または染料としては、特に制限はないが、例えば、集光染料（ピンク系）、ソルベントイエロー（染料）、ソルベントオレンジ（染料）、アンスラキノン（染料）、フタロシアニン（染料）、蛍光顔料（イエロー系）、蛍光顔料（ピンク系）及び蛍光顔料（オレンジ系）などが挙げられ、公知の市販品を使用することができる。
【００３８】
カバーへの顔料または染料の添加量は、樹脂基材１００質量部に対して０．００１〜０．４質量部配合することが好ましい。上記の範囲で顔料または染料の添加量を抑えることにより、ボール全体の耐変色性を向上させることができる。
【００３９】
カバーに含まれる上記染料として、青色系染料が用いられることが好ましい。この場合、その添加量は、基材樹脂１００質量部に対して０．１質量部以下であり、かつカバー表面の色彩につき、Ｌ*値が５０以上、ａ*値が−２０〜２０、ｂ*値が−２０以下であることが好ましい。特に、Ｌ*値については、好ましくは５３以上、より好ましくは５５以上であり、上限値としては、好ましくは９０以下、より好ましくは８５以下、さらに好ましくは８０以下である。ゴルフ場の芝の色は、夏は緑、冬は黄色であり、緑・黄色に対してａ*軸・ｂ*軸の反対に位置する青系のボールが最も見つけやすいからである。また、気持ちを落ち着かせる効果がブルーにはあることが一般的に知られているからである。
【００４０】
また、カバーに染料を配合する場合、該染料の拡散材として、炭酸カルシウムを採用することが好ましく、その場合、その配合量が基材樹脂１００質量部に対して１．０質量部以上とすることが好ましい。これは、炭酸カルシウムは酸化チタンに比べて屈折率が低いため、カバー全体の透明度が増すからである。その配合量として、より好ましくは１．３質量部以上、さらに好ましくは１．５質量部以上であり、上限値として、好ましくは３質量部以下、より好ましくは２．８質量部以下、さらに好ましくは２．６質量部以下である。
【００４１】
カバーの厚さについては、特に制限はないが、好ましくは０．３ｍｍ以上、より好ましくは０．７ｍｍ以上、さらに好ましくは１．０ｍｍ以上であり、上限値としては、好ましくは２．１ｍｍ以下、より好ましくは１．８ｍｍ以下、さらに好ましくは１．５ｍｍ以下である。カバーが上記範囲よりも厚すぎると、カバーの透明感が失われるおそれがある。
なお、カバーと内側層との合計厚さは、０．８〜３．０ｍｍであることが好ましい。
【００４２】
通常、ボール表面には、多数のディンプルが形成される。本発明では、ボール表面に形成されるディンプルの個数については、特に制限はないが、好ましくは２５０個以上３３０個以下であり、また、ボール表面に形成されるディンプルの表面占有率（ＳＲ）は、特に制限はないが、好ましくは８０％以上、より好ましくは９０％以上であり、上限値としては、好ましくは９８％以下、より好ましくは９５％以下である。その理由は、ディンプルの個数及び表面占有率を上記範囲とすることにより、ボール表面の土手部（陸部）が相対的に少なくなり、その方がより透明感が出て高級感が増すからである。
【００４３】
カバーの表面にはクリア塗装（透明塗料による塗装）を施すことができる。この場合、クリア塗装については、２液硬化型ウレタン塗料を使用することが好ましい。２液硬化型ウレタン塗料は、水酸基をもつポリオール成分とイソシアネート基を持つポリイソシアネート成分からなる。
【００４４】
ポリオールとしては、ウレタン，ポリエステル，アクリル樹脂等が主として用いられるが、必要に応じてエポキシ樹脂等の他の樹脂を使用することができる。一方、ポリイソシアネートとしては、ＴＤＩ，ＭＤＩ，ＨＤＩ，ＩＰＤＩ，ＮＤＩ，ＰＤＩ，ＸＤＩ，ＨＸＤＩを単一又は複数用いて変性されるものであり、一般的には、アダクト体，ビュレット体，イソシアヌレート体の形をとり得る。
【００４５】
上記塗料による塗装の膜厚は、好ましくは５μｍ以上、さらに好ましくは１０μｍ以上であり、また、好ましくは２０μｍ以下、好ましくは１６μｍ以下である。塗装が薄すぎると、塗料の耐久性を損なう要因となるおそれがある。逆に、塗装の膜厚が厚すぎると、ボールの反発性が低下して飛距離が出なくなると共に、塗料の剥離が生じやすくなり、その結果、繰り返し打撃による耐久性が低下することがある。
【００４６】
塗装方法は、公知に使用されている方法を用いることができる。例えば、針台の針先にボールを載せた状態でスプレーによりボール全体を各種の塗料により塗装することができる。
【００４７】
上記の塗料は、上述した樹脂をベースとして、これに各種の溶剤や添加剤を適宜添加したものであるが、更にパール顔料を含有することができる。パール顔料を使用する場合には、基材樹脂１００質量部に対して蛍光増白剤を０．０５〜０．５質量部、パール顔料を０．１〜０．６質量部の範囲で使用し、かつ蛍光増白剤／パール顔料の配合割合が０．０８〜５．０となるように使用することが好ましい。パール顔料の添加量が多すぎると，塗装の作業性が極端に低下したり、ボールとしての反発が低下したり、塗装が剥離する要因となり得る。また、ボールに明るさと輝きを引き出すためには、蛍光増白材とパール顔料との比率を調整することは重要である。蛍光増白剤とパール顔料との添加量が適切でないときには、ボールの適切な明るさが失われてしまうおそれがあり、その結果、本発明の効果が得られなくなる場合がある。
【００４８】
また、パール顔料は、大別すると、金属酸化物被覆雲母，塩基性炭酸鉛，酸塩化ビスマス，天然魚燐箔に分類されるが、無毒で化学的安定性に最も優れている点から、金属酸化物被覆雲母を選択することが好ましい。この金属酸化物としては、一般には、二酸化チタンや酸化鉄が多く用いられており、その被覆率（被覆層の厚み）を変えることにより、様々な色彩や干渉作用を得ることができる。これら顔料の粒径は大きいほど光輝性が得られる。しかし、顔料の粒径は大きいほど光輝性沈降し易くなるので、適切な粒径を有する顔料を選択することが望まれる。
【００４９】
上記のようなパール顔料を含有した塗料にて、塗装されたゴルフボールは様々な角度に光を反射させることができるため、高級感が増す。また、太陽光を十分に反射するためよりゴルフボールを見つけ易くすることができる。
【００５０】
本発明のゴルフボールは、競技用としてゴルフ規則に従うものとすることができ、直径４２．６７ｍｍ以上、重さ４５．９３ｇ以下に形成することができる。
【００５１】
本発明の製造方法については、ポリブタジエン等を主体とするゴム組成物を公知の加硫条件により加硫してゴム架橋成形物（コア）を製造し、次いで、射出成形等の公知の方法により、コアの周囲に内側層及びカバーを順次形成して３層以上のマルチピースゴルフボールを製造することができる。なお、通常、ボール表面にはディンプルが多数形成されるため、最外層であるカバー材料の射出成型と同時に、金型キャビティーの内壁面に多数形成された凸部によりディンプルが形成されることになる。
【実施例】
【００５２】
以下、実施例と比較例を示し、本発明を具体的に説明するが、本発明は下記の実施例に制限されるものではない。
【００５３】
〔実施例１〜８，比較例１〜７〕
実施例及び比較例に共通した配合からなるゴム組成物を調製し、ニーダー又はロールにて混練りした後、所定の加硫条件にてコアを作成した。次に、コアの周囲に表１に示す内側層用樹脂混合材料を射出成形用金型により射出成形し、更に、コアに内側層（以下、「中間層」と言う。）を被覆した球体を別の金型にセットし、表２に示すカバー材料を射出成形し、実施例及び比較例のカラーゴルフボールを作成した。表１、２中の樹脂混合材料の配合の数字は質量部を表している。
【００５４】
コアの配合
ポリブタジエンゴム                  １００        質量部
アクリル酸亜鉛                        ２９        質量部
過酸化物                                １．２    質量部
老化防止剤                              ０．１    質量部
酸化亜鉛                              ２６．７    質量部
ペンタクロロチオフェノール亜鉛塩        ０．２    質量部
赤色顔料                                ０．０８  質量部
【００５５】
上記ゴムの加硫方法は、１５５℃，１５分の条件で実施され、上記「過酸化物」は、１，１−ジ（ｔ−ブチルパーキシ）シクロヘキサンとシリカとの混合物、商品名「パーヘキサＣ−４０」（日本油脂社製）、上記「老化防止剤」は、「ノクラックＮＳ−６」（大内新興化学工業社製）である。
【００５６】
【表１】
2010012250.tif 000003
【００５７】
ＳＵＲＬＹＮ  ６３２０
デュポン社製  マグネシウム中和−エチレン−メタクリル酸−アクリル酸エステル共重合体
ＮＵＣＲＥＬ  ０３５Ｃ
三井・デュポンポリケミカル社製  エチレン−メタクリル酸−アクリル酸エステル共重合体
ステアリン酸マグネシウム
大日化学社製  商品名「Ｍ−５ＧＮ」
酸化マグネシウム
協和化学工業社製  酸化マグネシウム
酸化チタン
石原産業社製  商品名「タイペークＲ５５０」
【００５８】
【表２】
2010012250.tif 000004
【００５９】
ＨＩＭＩＬＡＮ  １５５７
三井・デュポンポリケミカル社製  亜鉛中和−エチレン−メタクリル酸共重合体
ＨＩＭＩＬＡＮ  １８５５
三井・デュポンポリケミカル社製  亜鉛中和−エチレン−メタクリル酸−アクリル酸エステル共重合体
ＨＩＭＩＬＡＮ  １６０５
三井・デュポンポリケミカル社製  ナトリウム中和−エチレン−メタクリル酸共重合体
ＨＩＭＩＬＡＮ  １７０６
三井・デュポンポリケミカル社製  亜鉛中和−エチレン−メタクリル酸共重合体
ステアリン酸マグネシウム
日本油脂社製  商品名「マグネシウムステアレートＧ」
酸化マグネシウム
協和化学工業社製  酸化マグネシウム
酸化チタン
石原産業社製  商品名「タイペークＲ５５０」
【００６０】
【表３】
2010012250.tif 000005
【００６１】
【表４】
2010012250.tif 000006
【００６２】
得られた各実施例及び比較例における中間層、カバー及びゴルフボールの見た目の物性について下記の基準に従って評価し、その評価を表３、４に併記した。
【００６３】
全透過率及び平行透過率
光透過率測定機「ＴＵＲＢＩＤＩＭＥＴＥＲ  ＮＤＨ５０００Ｗ」（日本電色工業製）を用いて測定し、ＪＩＳ  Ｋ７１０５に基づき全透過率及び平行透過率を求めた。全透過率・平行透過率の値が大きいほど光を通しやすく、即ち、透明度が大きいことを示す。逆に、小さいほど光を通し難く、即ち、透明度が小さいことを示す。
Ｈａｚｅ・拡散透過率については、値が小さいほど濁り、光の拡散が少なく透明度を有することを意味する。
【００６４】
色差ΔＥ*
色差計（型式ＳＣ−Ｐ、スガ試験機株式会社製）を用いて測定し、ＪＩＳ  Ｚ８７２９のＬ*ａ*ｂ*表色に基づき、色差ΔＥ*を求めた。値が大きいほど色差が大きく、値が小さいほど色差が小さいことを示している。
【００６５】
耐変色性
ボールを水銀灯で２４ｈ照射して紫外線による変色度合いを観察し、下記の基準により評価した。
○：ほとんど変色なし
△：少し変色する
×：大きく変色する
【００６６】
高級感
上級ゴルフプレイヤー１０名により下記の基準に従い官能評価した。
◎：１０人中８人以上が「高級感あり」と感じた
○：１０人中５〜７人が「高級感あり」と感じた
△：１０人中３〜４人が「高級感あり」と感じた
×：１０人中２人以下が「高級感あり」と感じた
【００６７】
落ち着いた色調
上級ゴルフプレイヤー１０名により下記の基準に従い官能評価した。
◎：１０人中８人以上が「落ち着いた色調」と感じた
○：１０人中５〜７人が「落ち着いた色調」と感じた
△：１０人中３〜４人が「落ち着いた色調」と感じた
×：１０人中２人以下が「落ち着いた色調」と感じた
【００６８】
芝上での見やすさ
上級ゴルフプレイヤー１０名により下記の基準に従い官能評価した。
◎：１０人中８人以上が「芝上での見やすい」と感じた
○：１０人中５〜７人が「芝上での見やすい」と感じた
△：１０人中３〜４人が「芝上での見やすい」と感じた
×：１０人中２人以下が「芝上での見やすい」と感じた
【００６９】
表３、表４から各比較例は本発明（実施例）よりも下記の点で劣る。
比較例１では、中間層の透明度が大きすぎるため、コア色が透けて見えてしまい、ボールとしての発色が悪くなる。
比較例２では、中間層の透明度が大きすぎるため、コア色が透けて見えてしまい、ボールとしての発色が悪くなる。
比較例３では、中間層の透明度が大きすぎるため、コア色が透けて見えてしまい、ボールとしての発色が悪くなる。
比較例４では、中間層の透明度が大きすぎるため、コア色が透けて見えてしまい、ボールとしての発色が悪くなる。また、中間層とボールの色差が小さいことでボールの透明感がなくなり発色も悪くなる。
比較例５では、カバーの透明度が小さいため、ボールの高級感・落ち着いた色調が無くなる。
比較例６では、カバーの透明度が小さいため、ボールの高級感・落ち着いた色調が無くなる。
比較例７では、カバーの透明度が小さいため、ボールの高級感・落ち着いた色調が無くなる。
【００７０】
また、実施例１のボール構造に、様々なタイプのディンプル模様を施して、カバーの有する透明感を調べた。これらのディンプルパターンＮｏ．１〜Ｎｏ．７を表５及び図２〜図８に示す。各々のディンプル模様は、カバー樹脂材料の射出成形と同時にカバー表面に形成される。
【００７１】
【表５】
2010012250.tif 000007
【００７２】
ディンプル部の比率（ＳＲ）
ディンプルの縁に囲まれた平面の面縁で定義されるディンプル面積の合計が、ディンプルが存在しないと仮定したボール球面積に占める比率。
【００７３】
カバーの有する透明感について評価した。上級ゴルフプレイヤー１０名による官能評価を行ったところ、８名以上が「透明感」があると評価したのは図２のディンプルパターンであり、次いで、５〜７名が「透明感」があると評価したのは図３、４、５のディンプルパターンであり、次いで、３〜４名が「透明感」があると評価したのは図６のディンプルパターン、２名以下が「透明感」があると評価したのは図７、８のディンプルパターンである。
【図１】
2010012250.tif 000008
【図２】
2010012250.tif 000009
【図３】
2010012250.tif 000010
【図４】
2010012250.tif 000011
【図５】
2010012250.tif 000012
【図６】
2010012250.tif 000013
【図７】
2010012250.tif 000014
【図８】
2010012250.tif 000015